ПРИМЕНЕНИЕ ПОДВЕРГШЕГОСЯ ПОВЕРХНОСТНОЙ ОБРАБОТКЕ КАРБОНАТА КАЛЬЦИЯ В ТОНКОЙ БУМАГЕ, СПОСОБ ПОЛУЧЕНИЯ ПРОДУКТА ТОНКОЙ БУМАГИ УЛУЧШЕННОЙ МЯГКОСТИ И ПОЛУЧЕННЫЕ ПРОДУКТЫ ТОНКОЙ БУМАГИ УЛУЧШЕННОЙ МЯГКОСТИ

1. Применение подвергшегося поверхностной обработке природного карбоната кальция как наполнителя в продуктах тонкой бумаги, где указанный подвергшийся поверхностной обработке природный карбонат кальция представляет собой продукт реакции природного карбоната кальция с кислотой и двуокисью углерода, которая сформирована in situ с помощью обработки кислотой и/или снабжена внешним образом, причем подвергшийся поверхностной обработке природный карбонат кальция получают как водную суспензию, имеющую рН выше чем 6,0, измеренное при 20°С.
2. Применение по п.1, отличающееся тем, что подвергшийся поверхностной обработке природный карбонат кальция получают как водную суспензию, имеющую рН выше чем 6,5, предпочтительно выше чем 7,0 и более предпочтительно 7,5, измеренное при 20°С.
3. Применение по п.1 или 2, отличающееся тем, что природный карбонат кальция выбран из мрамора, кальцита, мела, доломита, известняка или их смесей.
4. Применение по п.1, отличающееся тем, что природный карбонат кальция суспендируют в воде так, что формируется взвесь, имеющая содержание твердых веществ природного карбоната кальция в пределах диапазона от 1 вес.% до 80 вес.%, более предпочтительно от 3 вес.% до 60 вес.%, и даже более предпочтительно от 5 вес.% до 40 вес.% на основе веса взвеси.
а
5. Применение по п.1, отличающееся тем, что кислота имеет pK при 25°С 2,5 или менее.
а
6. Применение по п.5, отличающееся тем, что кислота имеет pK при 25°С 0 или менее.
7. Применение по п.6, отличающееся тем, что кислота представляет собой серную кислоту, соляную кислоту или их смеси.
а
8. Применение по п.5, отличающееся тем. что кислота имеет pK при 25°С от 0 до 2,5.
2
3
4
3
4
9. Применение по п.8, отличающееся тем, что кислота представляет собой HSO, HSO, HPO, щавелевую кислоту или их смеси.
10. Применение по п.9, где молярное отношение кислоты к природному карбонату кальция составляет от 0,05 до 4, более предпочтительно от 0,1 до 2.
11. Применение по п.1, отличающееся тем, что природный карбонат кальция реагирует с кислотой и/или двуокисью углерода в присутствии, по меньшей мере, одного соединения, выбранного из группы, включающей силикат, диоксид кремния, гидроксид алюминия, алюминат щелочноземельного металла, оксид магния или их смеси.
12. Применение по п.11, отличающееся тем, что, по меньшей мере, один силикат выбирают из алюминия силиката, кальция силиката или силиката щелочноземельного металла.
13. Применение по п.1, отличающееся тем, что подвергшийся поверхностной обработке природный карбонат кальция обрабатывают до и/или во время, и/или после данной реакции с кислотой и/или двуокисью углерода, соединением или соединениями формулы R-X, где радикал R представляет собой углеродный радикал, насыщенный или нет, имеющий от 8 до 24 атомов углерода, таких как линейный или разветвленный алкил, алкиларил, арилалкил, арил, полиарил или же циклические группы или их сочетания, и где группа X представляет группы, такие как карбоксильная, аминная, гидроксильная, фосфиновая или их сочетания.
14. Применение по п.13, отличающееся тем, что R-X выбран из жирных кислот, жирных аминов или жирных спиртов, насыщенных или нет, имеющих предпочтительно 8-24 атома углерода, таких как, предпочтительно, стеаринового, олеинового, линолевого, миристииового, каприлового типа или их собственные сочетания, и очень предпочтительно 16-18 атомов углерода, или их сочетания, с синтетическими или природными жирными соединениями, предпочтительно соединениями растительного происхождения, такими как кокосовое масло, или животного происхождения, такими как жир, и очень предпочтительно растительного происхождения.
2
2
2
2
2
2
15. Применение по п.1, отличающееся тем, что подвергшийся поверхностной обработке природный карбонат кальция имеет удельную площадь поверхности от 5 м/г до 200 м/г, более предпочтительно 20 м/г - 80 м/г и даже более предпочтительно 30 м/г - 60 м/г.
16. Применение по п.1, отличающееся тем, что подвергшийся поверхностной обработке природный карбонат кальция имеет весовой медианный диаметр зерна от 0,1 до 50 мкм, более предпочтительно от 0,5 до 25 мкм и даже более предпочтительно от 0,7 до 7 мкм.
17. Применение по п.1, отличающееся тем, что подвергшийся поверхностной обработке природный карбонат кальция стабилизирован диспергирующим веществом.
18. Применение по п.17, отличающееся тем, что диспергирующее вещество является катионным или анионным.
2
19. Применение по п.1, отличающееся тем, что концентрация газообразной углекислоты в суспензии составляет, в объемном выражении, такую, что отношение (объем суспензии):(объем газообразной СО) составляет от 1:0,05 до 1:20, даже более предпочтительно от 1:0,05 до 1:5.
20. Применение по п.1, отличающееся тем, что кислотную обработку и/или обработку двуокисью углерода повторяют, по меньшей мере, один раз и более предпочтительно несколько раз.
21. Применение по п.1, отличающееся тем, что кислотная обработка и/или обработка двуокисью углерода проходит при температуре взвеси выше чем, по меньшей мере, 60°С.
22. Применение по п.1, отличающееся тем, что подвергшийся поверхностной обработке природный карбонат кальция имеет яркость от 75 до 97% ISO яркости.
23. Применение по п.1, отличающееся тем, что подвергшийся поверхностной обработке природный карбонат кальция имеет истирание менее чем 3 мг, предпочтительно менее чем или равное 2 мг и более предпочтительно менее чем или равное 1 мг.
24. Способ производства тонкой бумаги, отличающийся тем, что подвергшийся поверхностной обработке природный карбонат кальция вводят во время способа производства тонкой бумаги с целью формирования продукта тонкой бумаги.
25. Способ производства тонкой бумаги по п.24, отличающийся тем, что подвергшийся поверхностной обработке природный карбонат кальция добавляют в форме взвеси минерального наполнителя.
26. Способ производства тонкой бумаги по п.24 или 25, где в дополнение к подвергшемуся поверхностной обработке карбонату кальция добавляют другие минеральные наполнители во время способа производства тонкой бумаги с целью формирования продукта тонкой бумаги.
27. Способ производства тонкой бумаги по п.25, отличающийся тем, что указанная суспензия предпочтительно имеет общее содержание твердых веществ минерального наполнителя 1-80% твердых веществ.
28. Способ производства тонкой бумаги по п.25, отличающийся тем, что указанная суспензия имеет вязкость 1-3000, предпочтительно 1-1000 мПа·с и более предпочтительно 1-500 мПа·с.
29. Способ производства тонкой бумаги по п.25, отличающийся тем, что он включает, по меньшей мере, один этап обезвоживания взвеси волокнистой композиции производства тонкой бумаги, добавленной в механизм производства тонкой бумаги с помощью напорного ящика, на перфорированную поверхность.
30. Способ производства тонкой бумаги по п.29, отличающийся тем, что подвергшийся поверхностной обработке природный карбонат кальция добавляют и смешивают с суспензией волокон производства тонкой бумаги для формирования композиции до внесения в механизм производства тонкой бумаги и в значительной мере до обезвоживания.
31. Способ производства тонкой бумаги по п.29 или 30, отличающийся тем, что многочисленные накладывающиеся слои композиции добавляют на перфорированную поверхность для формирования слоистого полотна тонкой бумаги.
32. Способ производства тонкой бумаги по п.24 или 25, отличающийся тем, что обезвоживание на перфорированной поверхности проводят с последующим обезвоживанием на прессовой части с помощью механического сжимания полотна тонкой бумаги, или с помощью сквозной сушки полотна тонкой бумаги горячим воздухом.
33. Способ производства тонкой бумаги по п.24 или 25, отличающийся тем, что полотно тонкой бумаги сушат для формирования тонкой бумаги.
34. Способ производства тонкой бумаги по п.33, отличающийся тем, что полотно тонкой бумаги сушат с помощью помещения его на поверхность Янки-цилиндра.
35. Способ производства тонкой бумаги по п.24 или 25, отличающийся тем, что тонкую бумагу крепируют.
36. Способ производства тонкой бумаги по п.24 или 25, отличающийся тем, что функциональные химические средства добавляют во время способа производства тонкой бумаги или к сформированной тонкой бумаге.
37. Способ производства тонкой бумаги по п.24 или 25, отличающийся тем, что способ производства тонкой бумаги включает этапы каландрирования и/или покрытия, и/или тиснения, и/или пропитки жидкостью тонкой бумаги с целью формирования продукта тонкой бумаги.
38. Продукт тонкой бумаги, отличающийся тем, что его получают с помощью способа производства тонкой бумаги, как заявлено выше.
39. Продукт тонкой бумаги по п.38, отличающийся тем, что он включает подвергшийся поверхностной обработке природный карбонат кальция, полученный с помощью реакции природного карбоната кальция с кислотой и с двуокисью углерода, где двуокись углерода формируется in situ с помощью обработки кислотой и/или поставляется из внешнего источника.
40. Продукт тонкой бумаги по п.38 или 39, отличающийся тем, что включает 2-20% по весу, предпочтительно 3-15% по весу, подвергшегося поверхностной обработке природного карбоната кальция относительно общего веса продукта тонкой бумаги.
41. Продукт тонкой бумаги по п.38 или 39, отличающийся тем, что общее содержание минерального наполнителя бумаги составляет предпочтительно 1-50% по весу, более предпочтительно 1-25% по весу и наиболее предпочтительно 1-15% по весу, относительно веса продукта тонкой бумаги.
2
42. Продукт тонкой бумаги по п.38 или 39, отличающийся тем, что плотность слоя тонкой бумаги составляет 5-50 г/м.
43. Продукт тонкой бумаги по п.38 или 39, отличающийся тем, что он включает от 1 до 3 слоев тонкой бумаги.
44. Продукт тонкой бумаги по п.38 или 39, отличающийся тем, что он имеет мягкость менее чем 6,0 TSA, предпочтительно менее чем 5,5 TSA и более предпочтительно менее чем 3,5 TSA.
45. Продукт тонкой бумаги по п.38 или 39, отличающийся тем, что он имеет мягкость, которая, по меньшей мере, на 2 квадратичных отклонения меньше, чем TSA значение эквивалентного продукта тонкой бумаги, где подвергшийся поверхностной обработке природный карбонат кальция замещен стандартным карбонатом кальция, имеющим средний диаметр в пределах 10% среднего диаметра подвергшегося поверхностной обработке природного карбоната кальция, и где плотность продукта тонкой бумаги, включающего стандартный карбонат кальция, находится в пределах 5% плотности продукта тонкой бумаги, включающего подвергшийся поверхностной обработке природный карбонат кальция.
46. Продукт тонкой бумаги по п.38 или 39, отличающийся тем, что он имеет мягкость, которая, по меньшей мере, на 2 квадратичных отклонения меньше, чем TSA величина эквивалентного продукта тонкой бумаги, который не содержит наполнитель, и где плотность продукта тонкой бумаги, не включающего наполнитель, находится в пределах 5% плотности продукта тонкой бумаги, включающего подвергшийся поверхностной обработке природный карбонат кальция.
47. Продукт тонкой бумаги по п.38 или 39, отличающийся тем, что представляет собой косметическую салфетку, туалетную бумагу, декоративную бумагу и/или бумагу подарочной упаковки, бытовые и/или промышленные полотенца из тонкой бумаги, салфетки из тонкой бумаги или ткани из тонкой бумаги.